(57)【特許請求の範囲】
【請求項１】
多数のセルがセル壁を隔てて長手方向に並設された柱状のハニカムユニットがシール材層を介して複数個結束されたハニカム構造体であって、
前記多数のセルは、端部が封止されていない貫通孔であり、
前記ハニカムユニットの長手方向に垂直な断面における断面積は、５〜５０ｃｍ２であり、
前記ハニカムユニットは、無機粒子と、無機繊維及び／又はウィスカとを含んでなり、
前記ハニカムユニットは、前記無機粒子と、前記無機繊維及び／又はウィスカとを含む材料を６００〜１２００℃で焼成されてなり、
前記無機粒子は、アルミナ、シリカ、ジルコニア、チタニア、セリア、ムライト及びゼオライトからなる群から選ばれた少なくとも１種であり、
前記ハニカムユニットのヤング率が、前記シール材層のヤング率の５０〜１５０％であることを特徴とするハニカム構造体。
【請求項２】
長手方向に垂直な断面における断面積に対して、前記ハニカムユニットの長手方向に垂直な断面における断面積の総和が占める割合は、８５％以上である請求項１に記載のハニカム構造体。
【請求項３】
長手方向に垂直な断面における断面積に対して、前記ハニカムユニットの長手方向に垂直な断面における断面積の総和が占める割合は、９０％以上である請求項１に記載のハニカム構造体。
【請求項４】
最外周には、塗布材層が形成されている請求項１〜３のいずれかに記載のハニカム構造体。
【請求項５】
前記無機粒子は、γ−アルミナ粒子である請求項１〜４のいずれか記載のハニカム構造体。
【請求項６】
前記無機繊維及び／又はウィスカは、アルミナ、シリカ、炭化珪素、シリカ−アルミナ、ガラス、チタン酸カリウム及びホウ酸アルミニウムからなる群から選ばれた少なくとも１種である請求項１〜５のいずれかに記載のハニカム構造体。
【請求項７】
前記ハニカムユニットは、前記無機粒子と前記無機繊維及び／又はウィスカと無機バインダとを含む混合物を用いて製造されており、
前記無機バインダは、アルミナゾル、シリカゾル、チタニアゾル、水ガラス、セピオライト及びアタパルジャイトからなる群から選択された少なくとも一種である請求項１〜６のいずれかに記載のハニカム構造体。
【請求項８】
触媒が担持されている請求項１〜７のいずれかに記載のハニカム構造体。
【請求項９】
前記触媒は、貴金属、アルカリ金属、アルカリ土類金属、及び、酸化物からなる群から選択された少なくとも１種を含む請求項８に記載のハニカム構造体。
【請求項１０】
車両の排ガス浄化に用いる請求項１〜９のいずれかに記載のハニカム構造体。
【発明の詳細な説明】
【技術分野】
【０００１】
本発明は、ハニカム構造体に関する。
【背景技術】
【０００２】
バス、トラック等の車両や建設機械等の内燃機関から排出される排ガスを浄化するために、その内部に排ガスを通過させることにより、排ガスを浄化するハニカム触媒が用いられており、従来、ハニカム触媒としては、例えば、一体構造で低熱膨張性のコージェライト質ハニカム構造体の表面に、活性アルミナ等の高比表面積材料と白金等の触媒金属を担持したものが提案されている。また、リーンバーンエンジンおよびディーゼルエンジンのような酸素過剰雰囲気下におけるＮＯｘ処理のために、ＮＯｘ吸蔵剤としてＢａ等のアルカリ土類金属を担持したものも提案されている。
【０００３】
ところで、浄化性能をより向上させるためには、排ガスと触媒貴金属およびＮＯｘ吸蔵剤との接触確率を高くする必要がある。そのためには、担体をより高比表面積にして、貴金属の粒子サイズを小さく、かつ、高分散させる必要がある。しかし、単純に活性アルミナ等の高比表面積材料の担持量が増やすことのみではアルミナ層の厚みの増加を招くのみであり、接触確率を高くすることにつながらなかったり、圧力損失が高くなりすぎてしまったりするといった不具合も生じてしまうため、セル形状、セル密度、及び、セル壁の厚さ等が工夫されている（例えば、特許文献１参照）。
【０００４】
一方、高比表面積材料からなるハニカム構造体として、無機繊維及び無機バインダとともに押出成形したハニカム構造体が知られている（例えば、特許文献２参照）。さらに、このようなハニカム構造体を大型化するのを目的として、接着層を介して、ハニカムユニットを接合したものが知られている（例えば、特許文献３参照）。
【０００５】
ところが、これらのハニカム構造体（ハニカム触媒）では、ハニカム構造体に触媒を担持させた場合の触媒量の不均一や、排ガスによる加熱の不均一等に起因して、排ガスを浄化する際の反応熱によるハニカム構造体の温度変化が局所的に発生し、この局所的な温度変化が生じた部分と、それ以外の部分との間に大きな熱応力が発生し、その結果、ハニカム構造体（ハニカムユニットや接着剤層）にクラックが発生し、さらには、ハニカム構造体の破損が生じる場合があった。
【０００６】
これに対して、接着剤層のヤング率をハニカムユニットのヤング率の２０％以下にしたハニカムフィルタが開示されている（例えば、特許文献４参照）。ここで、接着剤層のヤング率をハニカムユニットのヤング率よりも小さくしたハニカムフィルタでは、接着剤層とハニカムユニットとに同じ力が加えられた場合に、ヤング率が比較的低い接着剤層が、ハニカムユニットよりも延伸しやすい傾向を示し、ハニカムユニットへの熱応力を緩和することができるとされている。
【０００７】
【特許文献１】特開平１０−２６３４１６号公報
【特許文献２】特開平５−２１３６８１号公報
【特許文献３】ＤＥ４３４１１５９号公報
【特許文献４】特開２００１−１９０９１６号公報
【発明の開示】
【発明が解決しようとする課題】
【０００８】
しかしながら、接着剤層のヤング率がハニカムユニットのヤング率の２０％以下であるハニカムフィルタでは、ハニカムユニットや接着材層が熱応力により破損してしまうことがあった。
この理由は明らかではないが、接着剤層のヤング率が、ハニカムユニットのヤング率に対して小さすぎる場合や、ハニカムユニットのヤング率が小さい場合には、それに伴って接着剤層のヤング率が低くなり、ある程度、熱応力を緩和することができるものの、ハニカム構造体全体としての強度が不足し、そのために、上述したような破損が発生するものと推測される。
また、接着剤層のヤング率がハニカムユニットのヤング率の２０％以下であるハニカムフィルタでは、接着剤層及びハニカムユニットの材料の種類が限定されてしまうという問題もあった。
【０００９】
本発明は、これらの問題を解決するためになされたもので、強度及び耐久性に優れるため、ハニカム構造体に局部的な温度変化が生じても破損がすることがなく、熱衝撃や振動にも強いハニカム構造体を提供することを目的とする。
【課題を解決するための手段】
【００１０】
本発明のハニカム構造体は、多数のセルがセル壁を隔てて長手方向に並設された柱状のハニカムユニットがシール材層を介して複数個結束されたハニカム構造体であって、
上記ハニカムユニットの長手方向に垂直な断面における断面積は、５〜５０ｃｍ２であり、
上記ハニカムユニットは、無機粒子と、無機繊維及び／又はウィスカとを含んでなり、
上記ハニカムユニットのヤング率が、上記シール材層のヤング率の５０〜１５０％であることを特徴とする。
【００１１】
上記ハニカム構造体おいて、上記ハニカム構造体の長手方向に垂直な断面における断面積に対して、上記ハニカムユニットの長手方向に垂直な断面における断面積の総和が占める割合は、８５％以上であることが望ましく、９０％以上であることがより望ましい。
【００１２】
上記ハニカム構造体の最外周には、塗布材層が形成されていることが望ましい。
【００１３】
上記ハニカム構造体において、上記無機粒子は、アルミナ、シリカ、ジルコニア、チタニア、セリア、ムライト及びゼオライトからなる群から選ばれた少なくとも１種であることが望ましい。
【００１４】
また、上記ハニカム構造体において、上記無機繊維及び／又はウィスカは、アルミナ、シリカ、炭化珪素、シリカーアルミナ、ガラス、チタン酸カリウム及びホウ酸アルミニウムからなる群から選ばれた少なくとも１種であることが望ましい。
【００１５】
上記ハニカム構造体において、上記ハニカムユニットは、上記無機粒子と上記無機繊維及び／又はウィスカと無機バインダとを含む混合物を用いて製造されており、
上記無機バインダは、アルミナゾル、シリカゾル、チタニアゾル、水ガラス、セピオライト及びアタパルジャイトからなる群から選択された少なくとも一種であることが望ましい。
【００１６】
上記ハニカム構造体は、触媒が担持されていることが望ましく、上記触媒は、貴金属、アルカリ金属、アルカリ土類金属、及び、酸化物からなる群から選択された少なくとも１種を含むことが望ましい。
また、上記ハニカム構造体は、車両の排ガス浄化に用いるものであることが望ましい。
【発明の効果】
【００１７】
本発明のハニカム構造体は、強度及び耐久性に優れるため、ハニカム構造体に局部的な温度変化による熱衝撃が生じても破損することがなく、振動に対しても強い。
また、本発明のハニカム構造体は、触媒コンバータとして特に好適に用いることができる。
【発明を実施するための最良の形態】
【００１８】
以下、本発明のハニカム構造体について説明する。
本発明のハニカム構造体は、多数のセルがセル壁を隔てて長手方向に並設された柱状のハニカムユニットがシール材層を介して複数個結束されたハニカム構造体であって、
上記ハニカムユニットの長手方向に垂直な断面における断面積は、５〜５０ｃｍ２であり、
上記ハニカムユニットは、無機粒子と、無機繊維及び／又はウィスカとを含んでなり、
上記ハニカムユニットのヤング率が、上記シール材層のヤング率の５０〜１５０％であることを特徴とする。
【００１９】
本発明のハニカム構造体では、複数のハニカムユニットがシール材層を介して結束されているため、熱衝撃や振動に強い。この理由としては、急激な温度変化等によってハニカム構造体に温度分布がついた場合にもそれぞれのハニカムユニットあたりにつく温度差を小さく抑えることができるためであると推察される。あるいは、熱衝撃や振動をシール材層によって緩和可能となるためであると推察される。また、このシール材層は、熱応力等によってハニカムユニットにクラックが生じた場合においても、クラックがハニカム構造体全体に伸展することを防ぎ、さらに、ハニカム構造体のフレームとしての役割をも担い、ハニカム構造体としての形状を保ち、触媒担体としての機能を失わないことになると考えられる。
【００２０】
また、本発明のハニカム構造体では、上記ハニカムユニットのヤング率が、上記シール材層のヤング率の５０〜１５０％である。
上記ハニカムユニットのヤング率と、上記シール材層のヤング率とが上記の関係にある場合、上記シール材層は、ハニカム構造体の強度を確保するためのフレームとしての機能、及び／又は、ハニカム構造体に生じた熱応力を緩和する機能を果たすことができ、強度及び耐久性に優れたハニカム構造体となる。
【００２１】
また、上記ハニカムユニットのヤング率が、上記シール材層のヤング率の５０〜１５０％である場合には、上述した２つの機能を発揮することとなるが、より具体的には、上記ハニカムユニットのヤング率が、上記シール材層のヤング率の５０％以上、１００％未満である場合には、上述したフレームとしての機能がハニカム構造体の破損を防止するために大きく寄与することとなり、一方、上記ハニカムユニットのヤング率が、上記シール材層のヤング率が１００〜１５０％である場合には、ハニカム構造体に生じた熱応力を緩和する機能が、ハニカム構造体の破損を防止するために大きく寄与することとなる。
なお、ヤング率は、材料の強度の尺度であり、応力−ひずみ曲線における初期の傾斜から求められるものである。
【００２２】
上記ハニカムユニットのヤング率が、上記シール材層のヤング率の５０％未満では、シール材層のヤング率が高すぎて、ハニカム構造体に発生した熱応力を十分に緩和することができず、ハニカム構造体が熱応力により破損されることとなるからである。
一方、上記ハニカムユニットのヤング率が、上記シール材層のヤング率の１５０％を超えると、シール材層のヤング率が低すぎて、ハニカム構造体に熱応力が生じた際に、ハニカムユニットよりも先にシール材層にクラックが生じ、上記フレームとしての機能を十分に果たすことができないからである。
【００２３】
また、上記ハニカムユニットのハニカム構造体の長手方向に垂直な断面における断面積（単に断面積とする。以下同じ。）は、下限が５ｃｍ２で、上限が５０ｃｍ２である。
断面積が５ｃｍ２未満では、ハニカムユニット同士を結束するシール材層の断面積が大きくなるため触媒を担持する比表面積が相対的に小さくなるとともに、圧力損失が相対的に大きくなってしまう。一方、断面積が５０ｃｍ２を超えると、ユニットの大きさが大きすぎ、それぞれのハニカムユニットに発生する熱応力を十分に抑えることができない。
【００２４】
これに対し、ハニカムユニットの断面積が、５〜５０ｃｍ２の範囲にあれば、ハニカム構造体において、シール材層が占める割合を調整することができ、これにより比表面積を大きく保つことができ、その結果、触媒成分を高分散させることが可能となる。
また、熱衝撃や振動などの外力が加わってもハニカム構造体としての形状を保持することができる。さらには、圧力損失を小さく抑えることができる。
従って、このハニカム構造体によれば、触媒成分を高分散させると共に熱衝撃や振動に対する強度を高めることができる。
なお、単位体積あたりの比表面積は、後述の式（１）によって求めることができる。
【００２５】
また、ここで、ハニカムユニットの断面積とは、ハニカム構造体が断面積の異なる複数のハニカムユニットを含むときには、ハニカム構造体を構成する基本ユニットとなっているハニカムユニットの断面積をいい、通常、ハニカムユニットの断面積が最大のものをいう。
上記断面積の望ましい下限は６ｃｍ２であり、より望ましい下限は８ｃｍ２である。一方、上記断面積の望ましい上限は４０ｃｍ２であり、より望ましい上限は３０ｃｍ２である。
【００２６】
上記ハニカム構造体では、上記ハニカム構造体の長手方向に垂直な断面における断面積に対して、上記ハニカムユニットの断面積の総和が占める割合が、８５％以上であることが望ましく、９０％以上であることがより望ましい。
上記ハニカムユニットの断面積の総和が占める割合が８５％未満では、シール材層の断面積が大きくなり、ハニカムユニットの総断面積が小さいため、触媒を担持する比表面積が相対的に小さくなるとともに、圧力損失が相対的に大きくなってしまうからである。
また、上記割合が９０％以上では、より圧力損失を小さくすることができる。
【００２７】
上記ハニカム構造体は、その最外周に塗布材層が形成されていることが望ましい。
これにより、外周面を保護して強度を高めることができるからである。
【００２８】
上記塗布材層を形成した場合、上記ハニカムユニットのヤング率は、上記塗布材層のヤング率の５０〜１５０％であることが望ましい。
上記塗布材層のヤング率が、上記ハニカムユニットのヤング率との間で、上述した関係を満足する場合、上記塗布材層もまた、ハニカム構造体の強度を確保するためのフレームとして機能、及び／又は、ハニカム構造体に生じた熱応力を緩和する機能を果たすことができるため、より一層、ハニカム構造体の強度及び耐久性が向上することとなるからである。
【００２９】
ハニカムユニットを複数個結束させたハニカム構造体の形状は、特に限定されるものではなく、例えば、円柱状、角柱状又は楕円柱状等が挙げられる。また、その大きさも特に限定されるものではない。
【００３０】
本発明のハニカム構造体を構成するハニカムユニットは、無機粒子と、無機繊維及び／又はウィスカとを含んでなるものである。
無機粒子によって比表面積が向上し、無機繊維及び／又はウィスカによってハニカムユニットの強度が向上することとなるからである。
【００３１】
上記無機粒子としては、アルミナ、シリカ、ジルコニア、チタニア、セリア、ムライト、ゼオライト等からなる粒子が望ましい。これらの粒子は、単独で用いてもよく、２種以上併用してもよい。
また、これらの中では、アルミナ粒子が特に望ましい。
【００３２】
上記無機繊維やウィスカとしては、アルミナ、シリカ、炭化珪素、シリカ−アルミナ、ガラス、チタン酸カリウム、ホウ酸アルミニウム等からなる無機繊維やウィスカが望ましい。
これらの無機繊維やウィスカは、単独で用いてもよく、２種以上併用してもよい。
【００３３】
上記無機繊維やウィスカの望ましいアスペクト比（長さ／径）は、望ましい下限が２であり、より望ましい下限が５であり、さらに望ましい下限が１０である。一方、望ましい上限は、１０００であり、より望ましい上限は８００であり、さらに望ましい上限は５００である。
なお、上記無機繊維や上記ウィスカのアスペクト比は、アスペクト比に分布があるときには、その平均値である。
【００３４】
上記ハニカムユニットに含まれる上記無機粒子の量について、望ましい下限は３０重量％であり、より望ましい下限は４０重量％であり、さらに望ましい下限は５０重量％である。
一方、望ましい上限は９７重量％であり、より望ましい上限は９０重量％であり、さらに望ましい上限は８０重量％であり、特に望ましい上限は７５重量％である。
無機粒子の含有量が３０重量％未満では、比表面積の向上に寄与する無機粒子の量が相対的に少なくなるため、ハニカム構造体としての比表面積が小さく、触媒成分を担持する際に触媒成分を高分散させることができなくなる場合がある。一方、９７重量％を超えると強度向上に寄与する無機繊維及び／又はウィスカの量が相対的に少なくなるため、ハニカム構造体の強度が低下することとなる。
【００３５】
上記ハニカムユニットに含まれる上記無機繊維及び／又は上記ウィスカの合計量について、望ましい下限は３重量％であり、より望ましい下限は５重量％であり、さらに望ましい下限は８重量％である。一方、望ましい上限は７０重量％であり、より望ましい上限は５０重量％であり、さらに望ましい上限は４０重量％であり、特に望ましい上限は３０重量％である。
無機繊維及び／又はウィスカの含有量が３重量％未満ではハニカム構造体の強度が低下することとなり、５０重量％を超えると比表面積向上に寄与する無機粒子の量が相対的に少なくなるため、ハニカム構造体としての比表面積が小さく触媒成分を担持する際に触媒成分を高分散させることができなくなる場合がある。
【００３６】
また、上記ハニカムユニットは、上記無機粒子と上記無機繊維及び／又はウィスカと無機バインダとを含む混合物を用いて製造されていることが望ましい。
このように無機バインダを含む混合物を用いることにより、生成形体を焼成する温度を低くしても十分な強度のハニカムユニットを得ることができるからである。
【００３７】
上記無機バインダとしては、無機ゾルや粘土系バインダ等を用いることができ、上記無機ゾルの具体例としては、例えば、アルミナゾル、シリカゾル、チタニアゾル、水ガラス等が挙げられる。また、粘土系バインダとしては、例えば、白土、カオリン、モンモリロナイト、セピオライト、アタパルジャイト等の複鎖構造型粘土等が挙げられる。これらは単独で用いても良いし、２種以上併用してもよい。
これらのなかでは、アルミナゾル、シリカゾル、チタニアゾル、水ガラス、セピオライト及びアタパルジャイトからなる群から選択された少なくとも１種が望ましい。
【００３８】
上記無機バインダの量は、後述する製造工程で調製する原料ペーストに含まれる固形分として、その望ましい下限は、５重量％であり、より望ましい下限は、１０重量％であり、さらに望ましい下限は１５重量％である。一方、望ましい上限は、５０重量％であり、より望ましい上限は、４０重量％であり、さらに望ましい上限は、３５重量％である。
上記無機バインダの含有量が５０重量％を超えると成型性が悪くなる。
【００３９】
上記ハニカムユニットの形状は、特に限定されるものではないが、ハニカムユニット同士が結束しやすい形状であることが好ましく、その長手方向に垂直な断面（以下、単に断面ともいう）の形状としては、正方形、長方形、六角形、扇状等が挙げられる。
【００４０】
上記ハニカムユニットの一例として、断面正方形の直方体のハニカムユニットを図面に示す。
図１は、（ａ）が、本発明のハニカム構造体を構成するハニカムユニットの一例を模式的に示す斜視図であり、（ｂ）が、本発明のハニカム構造体の一例を模式的に示す斜視図である。
【００４１】
ハニカムユニット１１は、手前側から奥側に向かってセル１２を多数有し、セル１２を有さない外面１３を有する。
セル１２同士の間の厚さ（セル壁の厚さ）は、特に限定されるものではないが、望ましい下限は０．０５ｍｍであり、より望ましい下限は０．１０ｍｍであり、特に望ましい下限は０．１５ｍｍである。一方、望ましい上限は０．３５ｍｍであり、より望ましい上限は０．３０ｍｍであり、特に望ましい上限は０．２５ｍｍである。
【００４２】
セル壁の厚さが０．０５ｍｍ未満ではハニカムユニットの強度が低下する場合があり、一方、セル壁の厚さが０．３５ｍｍを超えると、排ガスとの接触面積が小さくなることと、ガスが十分深くまで浸透しないため、セル壁内部に担持された触媒とガスが接触しにくくなることとにより、触媒性能が低下してしまうことがある。
【００４３】
また、上記ハニカムユニットのセル密度は、望ましい下限が１５．５個／ｃｍ２（１００ｃｐｓｉ）であり、より望ましい下限が４６．５個／ｃｍ２（３００ｃｐｓｉ）であり、さらに望ましい下限が６２．０個／ｃｍ２（４００ｃｐｓｉ）である。一方、セル密度の望ましい上限は１８６個／ｃｍ２（１２００ｃｐｓｉ）であり、より望ましい上限は１７０．５個／ｃｍ２（１１００ｃｐｓｉ）であり、さらに望ましい上限は１５５個／ｃｍ２（１０００ｃｐｓｉ）である。
セル密度が、１５．５個／ｃｍ２未満では、ハニカムユニット内部の排ガスと接触する壁の面積が小さくなり、１８６個／ｃｍ２を超えると、圧力損失が高くなるとともに、ハニカムユニットの作製が困難になるためである。
【００４４】
上記ハニカムユニットに形成されるセルの断面形状は、特に限定されず、図１（ａ）に示したような四角形以外に、略三角形や略六角形としてもよい。
【００４５】
次に、本発明のハニカム構造体の製造方法の一例について、工程順に説明する。
まず、原料ペーストを調製し、この原料ペーストを用いて押出成形等を行い、成形体を作製する。
上記原料ペーストとしては、例えば、上記無機粒子と、上記無機繊維及び／又はウィスカを主成分とし、これらのほかに、必要に応じて、上記無機バインダ、有機バインダ、分散媒及び成形助剤を成形性にあわせて適宜加えたものを用いることができる。
【００４６】
上記有機バインダとしては、特に限定されるものではないが、例えば、メチルセルロース、カルボキシメチルセルロース、ヒドロキシエチルセルロース、ポリエチレングリコール、フェノール樹脂、エポキシ樹脂等が挙げられる。
こられは、単独で用いてよいし、２種以上併用してもよい。
上記有機バインダの配合量は、上記無機粒子、上記無機繊維、上記ウィスカ、上記無機バインダの合計１００重量部に対して、１〜１０重量部が好ましい。
【００４７】
上記分散媒としては、特に限定されるものではないが、例えば、水、有機溶媒（ベンゼンなど）、アルコール（メタノールなど）等が挙げられる。
上記成形助剤としては、特に限定されるものではないが、例えば、エチレングリコール、デキストリン、脂肪酸、脂肪酸石鹸、ポリアルコール等が挙げられる。
【００４８】
上記原料ペーストの調製は、特に限定されるものではないが、混合・混練することが好ましく、例えば、ミキサーやアトライタなどを用いて混合してもよく、ニーダーなどで十分に混練してもよい。
上記原料ペーストを成型する方法は、特に限定されるものではないが、上述したように押出成形などによってセルを有する形状に成形することが好ましい。
【００４９】
次に、得られた成形体を、必要に応じて、乾燥機を用いて乾燥することにより乾燥体を得る。
上記乾燥機としては、例えば、マイクロ波乾燥機、熱風乾燥機、誘電乾燥機、減圧乾燥機、真空乾燥機及び凍結乾燥機等が挙げられる。
【００５０】
次に、得られた乾燥体を、必要に応じて、脱脂する。
脱脂条件は、特に限定されず、成形体に含まれる有機物の種類や量によって適宜選択するが、おおよそ４００℃、２ｈｒ程度が望ましい。
【００５１】
次に、必要に応じて乾燥、脱脂処理を施した成形体を焼成する。
焼成条件は、特に限定されるものではないが、６００〜１２００℃が望ましく、６００〜１０００℃がより望ましい。
この理由は、焼成温度が６００℃未満ではセラミック粒子などの焼結が進行せずハニカム構造体としての強度が低くなることがあり、１２００℃を超えるとセラミック粒子などの焼結が進行しすぎて単位体積あたりの比表面積が小さくなり、担持させる触媒成分を十分に高分散させることができなくなることがある。
このような工程を経ることにより、多数のセルがセル壁を隔てて長手方向に並設された柱状のハニカムユニットを製造することができる。
なお、上記ハニカムユニットのヤング率は、混合組成物に配合した材料や焼成条件により決定されることとなる。
【００５２】
次に、得られたハニカムユニットにシール材層となるシール材ペーストを塗布してハニカムユニットを順次結束させ、その後乾燥し、固定化させて、シール材層を介して結束された所定の大きさのハニカムユニット結束体を作製する。
【００５３】
上記シール材ペーストとしては、特に限定されるものではないが、例えば、無機バインダとセラミック粒子を混ぜたものや、無機バインダと無機繊維を混ぜたものや、無機バインダとセラミック粒子と無機繊維を混ぜたもの等を用いることができる。
また、これらのシール材ペーストには、有機バインダを加えてもよい。
【００５４】
上記有機バインダとしては、特に限定されるものではなく、例えば、ポリビニルアルコール、メチルセルロース、エチルセルロース、カルボキシメチルセルロース等が挙げられる。
これらは単独で用いてもよいし、２種以上併用してもよい。
【００５５】
上記シール材層の厚さは、０．５〜２ｍｍが望ましい。
シール材層の厚さが０．５ｍｍ未満では十分な接合強度が得られないおそれがあり、また、シール材層は触媒担体として機能しない部分であるため、２ｍｍを超えると、ハニカム構造体の単位体積あたりの比表面積が低下するため、触媒成分を担持した際に十分に高分散させることができなくなることがある。
また、シール材層の厚さが２ｍｍを超えると、圧力損失が大きくなることがある。
【００５６】
また、ここでは、熱処理後に上記ハニカムユニットのヤング率が、上記シール材層のヤング率の５０〜１５０％になるように、シール材層の組成を調整する。
【００５７】
また、結束させるハニカムユニットの数は、ハニカム構造体の大きさに合わせて適宜決定すればよい。また、ハニカムユニットをシール材層を介して結束したハニカムユニット結束体は、必要に応じて、適宜切断、研磨等を施し、ハニカムブロックとする。
【００５８】
次に、必要に応じて、ハニカムブロックの外周面に塗布材ペーストを塗布して乾燥し、固定化させることにより、塗布材層を形成する。
上記塗布材層を形成することにより、ハニカムブロックの外周面を保護することができ、その結果、ハニカム構造体の強度を高めることができる。
【００５９】
上記塗布材ペーストは、特に限定されず、上記シール材ペーストと同じ材料からなるものであってもよいし、異なる材料からなるものであってもよい。
また、上記塗布材ペーストが、上記シール材ペーストと同じ材料からなるものである場合、両者の構成成分の配合比は、同一であってもよく、異なっていてもよい。
また、塗布材層を形成する場合、熱処理後に上記ハニカムユニットのヤング率が、上記塗布材層のヤング率の５０〜１５０％になるように、塗布材層の組成を調整することが望ましい。
【００６０】
上記塗布材層の厚さは、特に限定されるものではないが、０．１〜２ｍｍであることが望ましい。０．１ｍｍ未満では、外周面を保護しきれず強度を高めることができないおそれがあり、２ｍｍを超えると、ハニカム構造体としての単位体積あたりの比表面積が低下してしまい触媒成分を担持した際に十分に高分散させることができなくなることがある。
【００６１】
また、本製造方法では、複数のハニカムユニットをシール材層を介して結束させた後（但し、塗布材層を設けた場合は、塗布材層を形成させた後）に、仮焼することが望ましい。
これにより、シール材層、塗布材層に有機バインダが含まれている場合などには、脱脂除去することができるからである。
仮焼する条件は、含まれる有機物の種類や量によって適宜決定されることとなるが、おおよそ７００℃で２ｈｒ程度が望ましい。
【００６２】
ここで、ハニカム構造体の一例として断面正方形の直方体のハニカムユニットを複数個結束させ、外形を円柱状としたハニカム構造体を図１（ｂ）を参照しながら説明する。
ハニカム構造体１０は、シール材層１４によりハニカムユニット１１を結束させ、円柱状に切断した後、塗布材層１６によって、ハニカムブロックのセル１２が形成されていない外周面を覆ったものである。
【００６３】
また、上記製造方法では、断面が扇形の形状のハニカムユニットや、断面が正方形の形状のハニカムユニットを成形しておき、これらをシール材層を介して結束させて所定の形状のハニカム構造体（例えば、図１（ｂ）では円柱状）を製造してもよい。
この場合、切断、研磨工程を省略することができる。
【００６４】
このような本発明のハニカム構造体の用途は特に限定されないが、車両の排ガス浄化用の触媒担体として好適に用いることができる。
また、ディーゼルエンジンの排ガス浄化用の触媒担体として用いる場合、炭化珪素等のセラミックハニカム構造を有し、排ガス中の粒状物質（ＰＭ）をろ過し燃焼浄化する機能を持つディーゼル・パティキュレート・フィルタ（ＤＰＦ）と併用することがあるが、このとき本発明のハニカム構造体とＤＰＦとの位置関係は、本発明のハニカム構造体が前側でも後側でもよい。
前側に設置された場合は、本発明のハニカム構造体が、発熱を伴う反応を示した場合において、後側のＤＰＦに伝わり、ＤＰＦの再生時の昇温を促進させることができる。
また、後側に設置された場合は、排ガス中のＰＭがＤＰＦによりろ過され、本発明のハニカム構造体のセルを通過するため、目詰まりを起こしにくく、更に、ＤＰＦにてＰＭを燃焼する際に不完全燃焼により発生したガス成分についても本発明のハニカム構造体を用いて処理することができるためである。
【００６５】
なお、このハニカム構造体は、上述の技術背景に記載した用途などについて利用することができるのは勿論、触媒成分を担持することなく使用する用途（例えば、気体成分や液体成分を吸着させる吸着材など）にも特に限定されずに利用することができる。
【００６６】
また、上記ハニカム構造体に触媒を担持しハニカム触媒としてもよい。
上記触媒としては、特に限定されるものではないが、例えば、貴金属、アルカリ金属、アルカリ土類金属、酸化物等が挙げられる。
これらは、単独で用いてもよいし、２種以上併用してもよい。
【００６７】
上記貴金属としては、例えば、白金、パラジウム、ロジウム等が挙げられ、上記アルカリ金属としては、例えば、カリウム、ナトリウム等が挙げられ、上記アルカリ土類金属としては、例えば、バリウム等が挙げられ、上記酸化物としては、ペロブスカイト（Ｌａ０．７５Ｋ０．２５ＭｎＯ３等）、ＣｅＯ２等が挙げられる。
【００６８】
上述したような触媒が担持されたハニカム構造体（ハニカム触媒）は、特に限定されるものではないが、例えば自動車の排ガス浄化用のいわゆる三元触媒やＮＯｘ吸蔵触媒として用いることができる。
なお、触媒を担持させる時期は、特に限定されるものではなく、ハニカム構造体を作製した後に担持させてもよいし、原料の無機粒子の段階で担持させてもよい。
また、触媒の担持方法は、特に限定されるものではなく、例えば、含浸法等によって行うことができる。
【実施例】
【００６９】
以下に実施例を掲げて本発明を更に詳しく説明するが、本発明はこれら実施例のみに限定されるものではない。
まず、下記の方法により、シール材ペースト／塗布材ペーストとして、ペーストＡ〜Ｅを調製した。
【００７０】
（ペーストＡの調製）
γアルミナ粒子（平均粒径２μｍ）４５重量％、アルミナ繊維（平均繊維径５μｍ、平均繊維長５０μｍ）５重量％、シリカゾル（固体濃度３０重量％）１７重量％、セラミックバルーン（平均粒子径７５μｍ）３重量％、カルボキシメチルセルロース（ＣＭＣ）５重量％及び水２５重量％を混合し、ペーストＡとした。
【００７１】
（ペーストＢの調製）
γアルミナ粒子４０重量％、シリカ−アルミナ繊維（平均繊維径１０μｍ、平均繊維長１００μｍ）５重量％、シリカゾル２５重量％、ＣＭＣ５重量％及び水２５重量％を混合し、ペーストＢとした。
【００７２】
（ペーストＣの調製）
γアルミナ粒子２９重量％、シリカ−アルミナ繊維７重量％、シリカゾル３４重量％、ＣＭＣ５重量％及び水２５重量％を混合し、ペーストＣとした。
【００７３】
（ペーストＤの調製）
ＳｉＣ粒子（平均粒径０．５μｍ）１５重量％、ホウ酸アルミニウムウィスカ（平均繊維径０．５μm、平均繊維長２０μm）４５重量％、シリカゾル１０重量％、ＣＭＣ５重量％及び水２５重量％を混合し、ペーストＤとした。
【００７４】
（ペーストＥの調製）
ＳｉＣ粒子５重量％、ホウ酸アルミニウムウィスカ５０重量％、シリカゾル１５重量％、ＣＭＣ５重量％及び水２５重量％を混合し、ペーストＥとした。
【００７５】
なお、ペーストＡ〜Ｅの接着層としての熱処理後のヤング率（ＧＰａ）は、表１に示した通りである。また、表１には、ペーストＡ〜Ｅの組成も示した。
【００７６】
【表１】
0004753782.tif 000002
【００７７】
（実施例１）
（１）γアルミナ粒子（平均粒径２μｍ）４０重量％、シリカ−アルミナ繊維（平均繊維径１０μｍ、平均繊維長１００μｍ、アスペクト比１０）１０重量％、シリカゾル（固体濃度３０重量％）５０重量％を混合し、得られた混合物１００重量部に対して有機バインダとしてメチルセルロース６重量部、可塑剤及び潤滑剤を少量加えて更に混合・混練して混合組成物を得た。次に、この混合組成物を押出成形機により押出成形を行い、生の成形体を得た。
【００７８】
（２）次に、マイクロ波乾燥機及び熱風乾燥機を用いて、上記生の成形体を十分乾燥させ、さらに、４００℃で２ｈｒ保持して脱脂した。
その後、８００℃で２ｈｒ保持して焼成を行い、角柱状（３４．３ｍｍ×３４．３ｍｍ×１５０ｍｍ）、セル密度が９３個／ｃｍ２（６００ｃｐｓｉ）、セル壁の厚さが０．２ｍｍ、セルの断面形状が四角形（正方形）のハニカムユニット１１を得た。
このハニカムユニット１１の壁面の電子顕微鏡（ＳＥＭ）写真を図２に示す。
この写真より、ハニカムユニット１１は、原料ペーストの押出方向に沿ってシリカ−アルミナ繊維が配向していることがわかる。
また、本工程を経て製造したハニカムユニットのヤング率は、４．２ＧＰａである。
【００７９】
（３）次に、上記ペーストＣをシール材ペーストとして用いて、複数のハニカムユニット１１を結束させ、ハニカムブロックとした。
セルを有する面（正面とする。以下同じ。）から見たハニカムユニット１１を複数結束させたハニカムブロックを図３（ａ）に示す。
【００８０】
このハニカムブロックは、上述したハニカムユニット１１の外面１３にシール材層１４の厚さが１ｍｍとなるようにシール材ペースト（ペーストＣ）を塗布し、ハニカムユニット１１を複数結束固定したものである。
【００８１】
（４）そして、このようなハニカムブロックを作製した後、ハニカムブロックの正面が略点対称になるように円柱状にダイヤモンドカッターを用いて、このハニカムブロックを切断し、その後、セルを有しない円形の外表面（ハニカムブロックの外周面）に、塗布材ペーストとして上記ペーストＣを、０．５ｍｍ厚となるように塗布し、上記外表面をコーティングした。
【００８２】
（５）次に、１２０℃で乾燥を行い、７００℃で２ｈｒ保持してシール材ペースト及び塗布材ペーストの脱脂を行い、円柱状（直径１４３．８ｍｍ×高さ１５０ｍｍ）のハニカム構造体１０を得た。
【００８３】
本実施例で製造したハニカム構造体について、ハニカムユニットの断面形状、ハニカムユニットの断面積、ハニカムユニットの断面占有割合（ハニカム構造体の断面積に対して、ハニカムユニットの断面積の総和が占める割合）、シール材層及び塗布材層の合計断面占有割合（ハニカム構造体の断面積に対して、シール材層及び塗布材層の断面積の総和が占める割合をいう）、ヤング率比（シール材層のヤング率に対するハニカムユニットのヤング率をいう）等の各数値をまとめたものを下記の表２に示す。
なお、表２には、他の実施例及び比較例の各数値も示す。
【００８４】
（実施例２、３）
表２に示すハニカムユニットの形状とした以外は、実施例１と同様にしてハニカム構造体を製造した。
なお、実施例２、３に係るハニカムブロックについて、正面から見た模式図をそれぞれ図３（ｂ）、（ｃ）に示す。
【００８５】
（実施例４）
シール材ペースト及び塗布材ペーストとして、それぞれ上記ペーストＢを使用した以外は、実施例１と同様にしてハニカム構造体を製造した。
【００８６】
（実施例５）
シール材ペースト及び塗布材ペーストとして、それぞれ上記ペーストＤを使用した以外は、実施例１と同様にしてハニカム構造体を製造した。
【００８７】
（比較例１）
シール材ペースト及び塗布材ペーストとして、それぞれ上記ペーストＡを使用した以外は、実施例１と同様にしてハニカム構造体を製造した。
【００８８】
（比較例２）
シール材ペースト及び塗布材ペーストとして、それぞれ上記ペーストＥを使用した以外は、実施例１と同様にしてハニカム構造体を製造した。
【００８９】
（比較例３、４）
表２に示すハニカムユニットの形状とした以外は、実施例１と同様にしてハニカム構造体を製造した。
なお、比較例３、４に係るハニカムブロックについて、正面から見た模式図をそれぞれ図４（ａ）、（ｂ）に示す。
【００９０】
【表２】
0004753782.tif 000003
【００９１】
ハニカム構造体の評価
実施例及び比較例で製造したハニカム構造体について、下記の方法により、比表面積の測定、熱衝撃・振動繰返し試験、及び、圧力損失の測定を行った。結果を表３に示した。
【００９２】
［比表面積測定］
まず、ハニカムユニット及びシール材層の体積を実測し、ハニカム構造体の体積に対しハニカムユニットが占める割合Ａ（体積％）を計算した。次に、ハニカムユニットの単位重量あたりのＢＥＴ比表面積Ｂ（ｍ２／ｇ）を測定した。ＢＥＴ比表面積は、ＢＥＴ測定装置（島津製作所社製、ＭｉｃｒｏｍｅｒｉｔｉｃｓフローソーブII−２３００）を用いて、日本工業規格で定められるＪＩＳ−Ｒ−１６２６（１９９６）に準じて１点法により測定した。測定には、円柱形状の小片（直径１５ｍｍ×高さ１５ｍｍ）に切り出したサンプルを用いた。
そして、ハニカムユニットの見かけ密度Ｃ（ｇ／Ｌ）をハニカムユニットの重量と外形の体積から計算し、ハニカム構造体の比表面積Ｓ（ｍ２／Ｌ）を、次式（１）から求めた。なお、ここでのハニカム構造体の比表面積は、ハニカム構造体の見かけ体積あたりの比表面積のことをいう。
Ｓ（ｍ２／Ｌ）＝（Ａ／１００）×Ｂ×Ｃ・・・（１）
【００９３】
［熱衝撃・振動繰返し試験］
熱衝撃試験は、アルミナ繊維からなる断熱材のアルミナマット（三菱化学製マフテック、４６．５ｃｍ×１５ｃｍ、厚さ６ｍｍ）をハニカム構造体の外周面に巻き金属ケーシング２１に入れた状態で６００℃に設定された焼成炉に投入し、１０分間加熱し、焼成炉から取り出し室温まで急冷した。次に、ハニカム構造体をこの金属ケーシングに入れたまま振動試験を行った。図５（ａ）に振動試験に用いた振動装置２０の正面図を、図５（ｂ）に振動装置２０の側面図を示す。ハニカム構造体を入れた金属ケーシング２１を台座２２の上に置き、略Ｕ字状の固定具２３をネジ２４によって締めて金属ケーシング２１を固定した。すると、金属ケーシング２１は、台座２２と固定具２３と一体となった状態で振動可能となる。振動試験は、周波数１６０Ｈｚ、加速度３０Ｇ、振幅０．５８ｍｍ、保持時間１０ｈｒ、室温、振動方向Ｚ軸方向（上下）の条件で行った。この熱衝撃試験と振動試験とを交互にそれぞれ１０回繰り返し、試験前のハニカム構造体の重量Ｔ０と試験後の重量Ｔｉを測定し、次式（２）を用いて重量減少率Ｇを求めた。
Ｇ（重量％）＝１００×（Ｔ０−Ｔｉ）／Ｔ０・・・（２）
【００９４】
［圧力損失測定］
圧力損失測定装置４０を図６に示す。測定方法は、２Ｌのコモンレール式ディーゼルエンジンの排気管にアルミナマットを巻いたハニカム構造体を金属ケーシングにいれて配置し、ハニカム構造体の前後に圧力計を取り付けた。なお、測定条件は、エンジン回転数を１５００ｒｐｍ、トルク５０Ｎｍに設定し、運転開始から５分後の差圧を測定した。
【００９５】
【表３】
0004753782.tif 000004
【００９６】
以上の結果から明らかなように、実施例１〜５に係るハニカム構造体では、熱衝撃・振動試験における重量減少率Ｇが小さく、強度及び耐久性に優れていた。
これに対し、比較例１、２、４に係るハニカム構造体では、熱衝撃・振動試験での重量減少率Gが大きく、強度や耐久性に劣るものであった。これは、ヤング率比率が５０〜１５０%の範囲にないこと（比較例１、２）や、ハニカムユニットの断面積が５０ｃｍ２を超えていること（比較例４）が原因であると考えられる。
【００９７】
また、比較例３に係るハニカム構造体は、熱衝撃・振動試験における重量減少率Ｇは小さかったものの、実施例に係るハニカム構造体と比べて、圧力損失の点で劣るものであった。これは、ハニカムユニットの断面積が小さいため、ハニカムユニットの断面占有割合が小さくならざるを得ず、その結果、圧力損失が高くなったものと考えられる。
【００９８】
なお、本実施例の熱衝撃・振動試験は、重量減少率Ｇを指標としてハニカム構造体の強度及び耐久性を評価する試験であり、この試験では、熱衝撃でハニカム構造体にクラックが発生した場合、このクラックが振動により伸展し、さらにハニカム構造体が破壊され、破壊された部分の重量が減少することとなるため、重量減少率を指標としてハニカム構造体の強度及び耐久性を評価することができる。
【図面の簡単な説明】
【００９９】
【図１】（ａ）は、本発明のハニカム構造体を構成するハニカムユニットの一例を模式的に示す斜視図であり、（ｂ）は、本発明のハニカム構造体の一例を模式的に示す斜視図である。
【図２】実施例１に係るハニカムユニットのセル壁の電子顕微鏡（ＳＥＭ）写真である。
【図３】ハニカムユニットを複数個結束させた実験例の説明図である。
【図４】ハニカムユニットを複数個結束させた比較例の説明図である。
【図５】（ａ）は、振動試験に用いた振動装置の正面図であり、（ｂ）は振動装置の側面図である。
【図６】圧力損失測定装置の概略図である。
【符号の説明】
【０１００】
１０  ハニカム構造体
１１  ハニカムユニット
１２  セル
１４  シール材層
１６  塗布材層
【図１】
0004753782.tif 000005
【図３】
0004753782.tif 000006
【図４】
0004753782.tif 000007
【図５】
0004753782.tif 000008
【図６】
0004753782.tif 000009
【図２】
0004753782.tif 000010